(57)【要約】  印刷トナーに用いるためのブラックトナー粒子であって、高分子；カーボンブラック；及び複数の異なるカラー顔料を含んで成り、カーボンブラックと顔料が高分子中に分散されている粒子。【選択図】なし【特許請求の範囲】
【請求項１】
印刷トナーに用いるためのブラックトナー粒子であって、前記粒子が：
高分子；
カーボンブラック；及び
複数の異なるカラー顔料；
を含んで成り、前記カーボンブラック及び顔料が、前記高分子中に分散している、ブラックトナー粒子。
【請求項２】
前記複数のカラー顔料が、２つのカラー顔料を含む、請求項１に記載のブラックトナー粒子。
【請求項３】
前記複数のカラー顔料が、３つ以上のカラー顔料を含む、請求項１に記載のブラックトナー粒子。
【請求項４】
前記カラー顔料の１つが、ブルー顔料である、前出の請求項の何れかに記載のブラックトナー粒子。
【請求項５】
前記ブルー顔料が、カラーインデックスｐｉｇｍｅｎｔ  ｂｌｕｅ  １５．３を有する、請求項４に記載のブラックトナー粒子。
【請求項６】
前記ブルー顔料が、カラーインデックスｐｉｇｍｅｎｔ  ｂｌｕｅ  １５．４を有する、請求項４に記載のブラックトナー粒子。
【請求項７】
前記ブルー顔料が、フタロシアニン顔料である、請求項６に記載のブラックトナー粒子。
【請求項８】
前記カラー顔料の１つが、バイオレット顔料である、前出の請求項の何れかに記載のブラックトナー粒子。
【請求項９】
前記バイオレット顔料が、カラーインデックスｐｉｇｍｅｎｔ  ｖｉｏｌｅｔ  ２３を有する、請求項８に記載のブラックトナー粒子。
【請求項１０】
前記バイオレット顔料が、ジオキサジン顔料である、請求項８に記載のブラックトナー粒子。
【請求項１１】
前記カーボンブラック及び異なるカラー顔料が、白紙上に印刷後、約２未満の彩度値を有するトナー粒子を形成する、前出の請求項の何れかに記載のブラックトナー粒子。
【請求項１２】
前記カーボンブラック及び異なるカラー顔料が、白紙上に印刷後、約１．５未満の彩度値を有するトナー粒子を形成する、請求項１１に記載のブラックトナー粒子。
【請求項１３】
前記カーボンブラック及び異なるカラー顔料が、白紙上に印刷後、約１未満の彩度値を有するトナー粒子を形成する、前出の請求項の何れかに記載のブラックトナー粒子。
【請求項１４】
前記高分子が、エチレンとメタクリル酸のコポリマーである、前出の請求項の何れかに記載のブラックトナー粒子。
【請求項１５】
前記カーボンブラックが、Ｎｉｐｅｘ  １５０である、前出の請求項の何れかに記載のブラックトナー粒子。
【請求項１６】
キャリヤー液中に分散している請求項１〜１５の何れかに記載のトナー粒子を含んで成る、ブラック液体トナー。
【請求項１７】
電荷誘導体をさらに含む、請求項１６に記載の液体トナー。
【請求項１８】
請求項１〜１５の何れかに記載のトナー粒子を含んで成る、ブラック粉末トナー。
【請求項１９】
基材上に画像を印刷する方法であって：
画像領域とバックグラウンド領域を画定する、前記画像に対応した帯電分布を表面上に生成すること；
請求項１６〜１８の何れかに記載のトナーに含まれるトナー粒子を、前記表面上の画像領域に付着させること；及び
前記トナー粒子を、前記表面から基材へと転写させること、
を包含する、方法。
【発明の詳細な説明】
【技術分野】
【０００１】
本発明は、印刷に使用されるブラックトナーに関し、任意に、そのようなブラックトナーによってもたらされる印刷ブラックのニュートラル性（ｎｅｕｔｒａｌｉｔｙ）及び／又は時間経過によるそれらの褪色耐性に関する。
【背景技術】
【０００２】
トナーを利用する印刷機で印刷される画像は、典型的に、通常、ＣＭＹＫと呼ばれる、シアン（Ｃ）、マゼンタ（Ｍ）、イエロー（Ｙ）及び任意選択のブラックトナーから成るトナーセットを用いて印刷される。ブラックは、理論的には、Ｃ、Ｍ、Ｙトナーを印刷することによって、紙又は透明フィルムのような印刷用基材の領域上に印刷できるが、それ程トナーを必要としない黒めのブラックは、一般に、Ｃ、Ｍ、Ｙトナーの組合せを印刷するのではなく、比較的安価な専用のブラックトナーを用いて印刷することができるため、ブラックは、多くの場合、専用のブラックトナーを用いて印刷される。
【発明の開示】
【発明が解決しようとする課題】
【０００３】
数種のトナー、例えば、粉末状態の帯電着色粒子から成る粉末トナー、又は帯電着色トナー粒子が液体キャリヤー中に分散されて成る液体トナーが知られている。ブラックトナーに関しては、一般に、カーボンブラックを使用して、トナー粒子のブラック顔料を生成する。しかしながら、カーボンブラック顔料のみを有するトナー粒子を含むトナーを用いて印刷したブラックは、一般に、完全にニュートラルではなく、多くの場合、幾分ブルー又はブラウンの色合いを示す。また、それらは、褪色する傾向があり、時間の経過と共にニュートラルでない色相を発現する場合がある。目は、異常にグレーの濃淡に敏感であり、印刷したブラック及びグレーを露光した結果生じるゼロ色相からの褪色又はドリフトは、多くの場合、印刷したＣ、Ｍ、Ｙの褪色よりも、印刷画像の画像品質に大きな影響を及ぼす。ブラック液体トナーにおいては、望ましくない色合い、並びに露出の結果生じるニュートラルからの適度な褪色及びドリフトを補うために、カーボンブラックに加えて、カラー顔料が、多くの場合、トナーに加えられる。
【０００４】
参照することでその開示内容をここに取り入れることとする、２００２年７月３日付けの英国特許出願ＧＢ  ２３７０  ５８０号には、カーボンブラック、フタロシアニン顔料（Ｃ．Ｉ．Ｐｉｇｍｅｎｔ  Ｂｌｕｅ  １５．３又は１５．４）、ジオキサジンバイオレット顔料（例えば、Ｃ．Ｉ．Ｐｉｇｍｅｎｔ  Ｖｉｏｌｅｔ  ２３）、及び水性キャリヤー媒体を含んで成る、インクジェット印刷用のブラック及びグレーインクが記載されている。この出願では、当該インクを用いて印刷されたブラック及びグレーは、従来技術の比較対照インクを用いて印刷されたブラック及びグレーよりも、色合いが比較的自由であるということが立証されている。しかしながら、当該インクは、当分野で知られているブラック液体トナーよりも、色のニュートラル性がかなり低い。この出願に記載されるインクの一例は、それぞれ２１．７、０．７１及び２．４６のＣＩＥＬＡＢ  Ｌ＊ａ＊ｂ＊色彩分析値を有し、また、インクの他の例は、５２．３、０．４及び１．４２のＬ＊ａ＊ｂ＊値を有する。この出願は、優れた耐光性を示すインクを特許請求しているが、インクの耐光性の定量的尺度は提示していない。
【課題を解決するための手段】
【０００５】
本発明の実施形態の一態様では、ポリマー中に分散された、カーボンブラック及び少なくとも２つのカラー顔料を含んで成るブラックトナー粒子を提供する。本発明の一実施形態では、当該ブラックトナーは、改善された耐光性及び／又は改善された色のニュートラル性を有する。
【０００６】
カラー顔料の機能は、カーボンブラックの非ブラック成分を釣り合わせることである。そのような顔料を２つ以上使用することは、カーボンブラックの非ブラック状態を補うには、その各々それ自体では適さないようなカラー顔料を選択する可能性を考慮したものである。
【０００７】
従来技術のインクジェットインクには、（カーボンブラックに加えて）２つのカラー顔料が使用されてきたが、得られるものは初期の黒さについて比較的不十分であったし、また、この方法が高分子トナー粒子にとって有効であろうことは示されていない。本発明者は、高分子をベースとするトナー粒子に使用すると、インクジェットで達成し得るそれらよりもはるかに優れており、十分な初期の色ニュートラル性と十分な色耐久性の両方を有するブラックトナーを実現可能であることを見出した。これらの両因子を有することは、写真のディジタル印刷にとって重要な目標である。
【０００８】
本発明の一実施形態によれば、カラー顔料には、光堅牢性のブルー顔料と、光堅牢性のバイオレット顔料とが含まれる。本発明の一実施形態では、ブラック液体トナーは、比較のための従来技術のブラック液体トナーの彩度よりも低いがそれに近い彩度（Ｃ）と、そのａ＊ｂ＊値（Ｃ＝{（ａ＊）２＋（ｂ＊）２}１／２）で示されるように、比較のための従来技術の液体トナーとほぼ同程度のニュートラル性とを有する。しかしながら、それは、先に引用した英国特許出願ＧＢ  ２３７０  ５８０号に記載されるもののような、カーボンブラック、ブルー及びバイオレット顔料を含んで成るインクジェットインクに関して報告されたものよりも、実質的に低いＬ＊値と、改善されたニュートラル性を有する。
【０００９】
従って、本発明の一実施形態によれば、印刷トナーに用いるためのブラックトナー粒子であって：
高分子；
カーボンブラック；及び
複数の異なるカラー顔料；
を含んで成り、カーボンブラック及び顔料が高分子中に分散している、粒子が提供される。
【００１０】
本発明の一実施形態では、複数のカラー顔料には、２つのカラー顔料が含まれる。あるいは、複数のカラー顔料には、３つ以上のカラー顔料が含まれる。
【００１１】
本発明の一実施形態では、カラー顔料の１つは、任意選択的に、カラーインデックス ピグメントブルー１５．３を有するブルー顔料である。任意選択的に、ブルー顔料は、カラーインデックスピグメントブルー１５．４である。任意選択的に、ブルー顔料は、フタロシアニン顔料である。
【００１２】
本発明の一実施形態では、カラー顔料の１つは、バイオレット顔料である。任意に、バイオレット顔料は、カラーインデックスピグメントバイオレット２３である。任意に、バイオレット顔料は、ジオキサジン顔料である。
【００１３】
本発明の一実施形態では、カーボンブラック及び異なるカラー顔料は、白色紙上に印刷後、約２未満の、任意に１．５未満の、又は１未満の、彩度値を有するトナー粒子をもたらす。
【００１４】
本発明の一実施形態では、高分子は、エチレンとメタクリル酸とのコポリマーである。本発明の一実施形態では、カーボンブラックは、Ｎｉｐｅｘ１５０である。
【００１５】
さらに、本発明の一実施形態によれば、キャリヤー液中に分散された、本発明の実施形態によるトナー粒子を含んで成る、ブラック液体トナーが提供される。任意に、そのトナーは、電荷誘導体を含む。
【００１６】
さらに、本発明の一実施形態によれば、本発明の実施形態によるトナー粒子を含んで成るブラック粉末トナーが提供される。
【００１７】
さらに、本発明の一実施形態によれば、基材上に画像を印刷する方法が提供され、同方法は、
画像に対応した帯電分布を表面上に生成させることであって、前記帯電分布が、画像領域とバックグラウンド領域を画定する、生成させること；
本発明の実施形態によるトナー中に含まれるトナー粒子を、前記表面上の画像領域に付着させること；及び
トナー粒子を表面から基材へと転写させること、
を包含する。
【発明を実施するための最良の形態】
【００１８】
本発明の実施形態によるブラック液体トナーは、カーボンブラック及び少なくとも２つのカラー顔料がその中に分散している高分子粒子から構成されるトナー粒子を含んで成る。本発明の一実施形態では、少なくとも２つのカラー顔料には、光堅牢性のブルー顔料及びバイオレット顔料が含まれる。任意に、カーボンブラックは、Ｄｅｇｕｓｓａ製のＮｉｐｅｘ  １５０であり、ブルー顔料は、ＢＡＳＦ製のＨｅｌｉｏｇｅｎ  Ｂｌｕｅ  ７０８６であり、そしてバイオレット顔料は、Ｃｌａｒａｉｎｔ製のＨｏｓｔａｐｅｒｍ  Ｖｉｏｌｅｔ  Ｐ−ＲＬである。カーボンブラックとブルー顔料及びバイオレット顔料は、例えば、Ｅｘｘｏｎ製のＩｓｏｐａｒ  Ｌのようなキャリヤー液で溶媒和された可塑化高分子粒子のスラリーと混合されることで、ブラック液体トナーが生成される。ブラック液体トナーは、耐光性が改善されているのみならず、空孔問題も比較的無く、耐剥離性が改善されており、且つ白色領域に隣接する画像に印刷される際に、白色のかぶり（オーバードラフト）をそれ程呈しない。
【００１９】
例示目的で、トナー粒子濃度が約２０ｗｔ％のブラック液体トナー濃縮物約１キログラムを調製するために、約２００グラムのトナー粒子を、約８００グラムの、任意にＩｓｏｐａｒ  Ｌと混合する。従来の製造方法により、液体キャリヤーＩｓｏｐａｒ  ＬとＮｕｃｒｅｌ  ６９９を、ダブル遊星連動ミキサー（ｄｏｕｂｌｅ  ｐｌａｎｅｔａｒｙ  ｍｉｘｅｒ）中で、約４時間、高温(例えば、１２０℃〜１３０℃)にて予備混合することで、キャリヤーと、液体キャリヤーの溶媒和により可塑化されたＮｕｃｒｅｌ  ６９９高分子粒子とのスラリーを形成することができる。トナーインク粒子約２００グラムを生成するための成分には、可塑化高分子Ｎｕｃｒｅｌ  ６９９粒子約１４６グラム、Ｎｉｐｅｘ  １５０約３９グラム、Ｈｅｌｉｏｇｅｎ  Ｂｌｕｅ  ７０８６(フタロシアニン顔料) 約９．２グラム、Ｈｏｓｔａｐｅｒｍ  Ｖｉｏｌｅｔ  Ｐ−ＲＬ（ジオキサジン顔料）約３．８グラム及び帯電補助剤として作用するトリステアリン酸アルミニウム約２グラムが含まれる。その混合物を、粉砕媒体としての３／１６“の炭素鋼ボールと共に、Ｕｎｉｏｎ  Ｐｒｏｃｅｓｓ製の１−ガロン摩耗機中に充填する。
【００２０】
本発明の一実施形態によれば、その混合物を、温度約５４℃±１℃、２５０ｒｐｍにて、約４時間、摩耗機中で粉砕する。次いで、その混合物を、約２５０ｒｐｍで粉砕しながら、約３５℃±１℃の温度まで約０．５時間かけて冷却する。その後、さらに約１０．５時間にわたり同一のｒｐｍで粉砕を継続する。
【００２１】
粉砕が完了した時点で、その混合物は、繊維状の伸長部分を有し且つ約５ミクロンの平均直径を有する、キャリヤー液中に分散しているトナーインク粒子を含む。キャリヤー液を当該分散物から除去して、約２０％のキャリヤー粒子の濃縮物を形成させる。トナー粒子の約０．３ｗｔ％に等しい量の電荷誘導体(例えば、参照することでその開示内容をここに取り入れることとする米国特許第５，３４６，７９６号の図３に記載されたようなもの)に加えて、約０．６２ｗｔ％のキャリヤー液及び／又はトナーインク粒子の約３ｗｔ％に等しいテフロン粉末を、任意選択的に粉砕混合物に付加して、液体トナーの調製を完了させる。テフロン粉末は、約３ミクロンの平均直径を有するテフロン粒子を含むものであり、インクの耐磨耗性を改善するのに用いられる。使用に先立ち、その濃縮物を、任意に、追加キャリヤー液及び任意に追加電荷誘導体を付加することによって、約１．７〜２％の濃度にまで希釈する。
【００２２】
上記の製造手順は、従来技術の経験、並びに上述のものとは異なる、当分野で既知の製造方法に従って変更することができ、それらは、本発明に従ってトナーを製造するのに用いることができる。
【００２３】
前節に記載したように調製したブラック液体トナーのような、本発明の実施形態によるブラック液体トナーの特性を、以下の表において、Ｈｅｗｌｅｔｔ−Ｐａｃｋａｒｄ  Ｉｎｄｉｇｏ  Ｌｔｄ．によって作られたＫ３．１と称される従来技術のブラック液体トナーの特性と比較する。先に引用した英国特許出願ＧＢ  ２３７０５８０号に記載のブラックインクジェットインクの特性もまた、利用でき且つ適用できる場合、本発明のブラック液体トナーとの比較のために示す。表中、前記インクジェットインク及び従来技術のトナーＫ３．１の特性は、それぞれ、「ＩｎｋＪｅｔ  ＧＢ  ５８０」及び「Ｋ３．１」と表示した列に示す。「本発明のトナー」と表示した列は、本発明の実施形態によるブラック液体トナーの特性を示す。データが利用できないか又は適用できない記載は「Ｎ／Ａ」と表示している。
【００２４】
【表１】
2007528006.tif 000002
【００２５】
上表の記載事項１から、本発明のトナーは、従来技術のブラック液体トナーＫ３．１の品質よりも僅かに良い品質の印刷ブラックを与え、参照用インクジェットインクよりもかなり優れたブラックを生ずることが分かる。０．７７というＣ値で表示されるように、本発明のトナーのニュートラル性は、２．５６という劣ったＣ値を有する参照用インクジェットインクのそれよりも、かなり優れている。多くの印刷用途に関しては、参照用インクジェットインクのニュートラル性は、特に、Ｋ３．１のようなはるかにニュートラルなトナーを利用し得ることを考慮すると、満足できるものではないであろう。また、高いＬ＊値は、印刷されたインクジェットインクの光学濃度が比較的低いことを表すことにも留意されたい。
【００２６】
インクジェットインクに対して本発明のトナーがかなり優れたブラックをもたらすことは、本発明のトナーとインクジェットインクの両方が同じ着色剤の組合せを含む、即ち、カーボンブラック、ブルー顔料及びバイオレット顔料を含むという事実に鑑みて、予期できないことである。この予期できない結果は、完全に解明されてはいないが、当該トナーを印刷に用いる際に生じる感知されるブラックに及ぼす、本発明のトナー粒子中の高分子と顔料との間の相互作用によってもたらされるものと考えられる。
【００２７】
記載事項２は、参照用液体トナーにより印刷された基材領域及び本発明の液体トナーにより印刷された基材領域について、その領域を露光することよって引き起こされた光学濃度（ＯＤ）の変化、即ち、褪色と、ＣＩＥＬＡＢのＬ＊ａ＊ｂ＊の色彩分析値の変化を示している。光は、約２７０〜約８００ナノメートルの波長のスペクトルを有するものであり、その光に当該領域を約２１６時間にわたって露光させた。パラメータΔＥは、Ｌ＊ａ＊ｂ＊値の変化の尺度として用いた。印刷されたインクに関するΔＥは、式ΔＥ＝〔（Ｌｆ＊−Ｌｉ＊）２＋（ａｆ＊−ａｉ＊）２＋（ｂｆ＊−ｂｉ＊）２〕１／２によって定義され、ここで、Ｌｆ＊、ａｉ＊、ｂｉ＊及びＬｆ＊、ａｆ＊、ｂｆ＊は、露光期間の終了及び開始時における印刷インクのＬ＊ａ＊ｂ＊の色彩分析値である。ΔＣは、Ｃｆ−Ｃｉと定義される。
【００２８】
ＯＤは、Ｘ−ｒｉｔｅ  ｓｐｅｃｔｒｏｄｅｎｓｉｔｏｍｅｔｅｒ  ９３８を用いて測定し、ΔＥは、Ｘ−ｒｉｔｅ  ｓｐｅｃｔｒｏｄｅｎｓｉｔｏｍｅｔｅｒ  ９６８を用いて測定した。参照用ブラックは、約２２．６％のＯＤ褪色を呈し、一方、本発明のインクは、約１０．３％のＯＤ褪色を示した。参照用トナーのΔＥは約１２であったのに対し、本発明のトナーのΔＥは約３．９であった。本発明のトナーに関する色のニュートラル性は低いままで実質的な変化はなかったが、Ｋ３．１に関するＣは、実質的に悪化した。これらの値により、本発明のトナーが、従来技術の参照用トナーＫ３．１よりも実質的に優れた耐光性を有することが示された。
【００２９】
本発明の液体トナーの実施形態に関する改善された耐光性並びに印刷ブラックは、Ｎｉｐｅｘ  １５０の非ゼロ色相を補うために用いた顔料の比較的優れた耐光性の結果である。しかしながら、本願の発明者は、色のニュートラル性の主なる問題は、カーボンブラックではなく顔料によって引き起こされるものであることを見出している。一般に、カーボンブラックの非ゼロ色相を補うためにカーボンブラックと複数のカラー顔料とを用いることによって、改善された印刷ブラック、改善された褪色耐性及び色のニュートラル性で特色付けられるブラック液体トナーを形成するようにカーボンブラックと顔料を選択できるようになる。少なくとも２つの色補正用顔料を用いることによってもたらされる余分の自由度は、より耐光性の顔料を選択する自由度を考慮したものである。
【００３０】
上記の説明では、本発明によるブラック液体トナーは、カーボンブラックと２つの顔料から成る特定の組合せを用いて製造されているが、耐光性カーボンブラックと少なくとも２つの褪色耐性の「釣合（ｂａｌａｎｃｉｎｇ）」顔料とから成る他の組合せもまた、本発明を実施するにあたって用いることができる。例えば、本発明の実施に適する他のカーボンブラックは、Ｎｉｐｅｘ  ６０、Ｎｉｐｅｘ  ９０、Ｎｉｐｅｘ  １６０、Ｎｉｐｅｘ  １７０、Ｎｉｐｅｘ  １８０、Ｍｏｎａｒｃｈ  ８００、Ｍｏｎａｒｃｈ  ９００、Ｍｏｎａｒｃｈ  １１００、Ｍｏｎａｒｃｈ  １２００、Ｍｏｎａｒｃｈ  １３００、Ｍｏｇｕｌ  Ｌである。一般に、用いられるカラー顔料の混合物は、用いるカーボンブラックの色に依存するであろう。Ｈｅｌｉｏｇｅｎ  Ｂｌｕｅ  ７０８６に加えて、一般に、Ｈｏｓｔａｐｅｒｍ  Ｂｌｕｅ  ｂ２ｇ−ｄ、Ｈｏｓｔａｐｅｒｍ  Ｂｌｕｅ  ｂ２ｇ、Ｈｏｓｔａｐｅｒｍ  Ｂｌｕｅ  ｂ２ｇ−ｌ、Ｈｏｓｔａｐｅｒｍ  Ｂｌｕｅ  ｂｆｌ、Ｈｏｓｔａｐｅｒｍ  Ｂｌｕｅ  ｂ４ｇ、Ｍｏｎｓｔｒａｌ  ｂｌｕｅ  ｂｇ、Ｍｏｎｓｔｒａｌ  ｂｌｕｅ  ４ｇのような、カラーインデックス「ＰＢ  １５：３」又は「ＰＢ  １５：４」を有するブルー顔料が、本発明によるカーボンブラックと紫顔料との混合に適しているであろう。Ｈｏｓｔａｐｅｒｍ  ｖｉｏｌｅｔ  ｂｌ、Ｈｏｓｔａｐｅｒｍ  ｖｉｏｌｅｔ  ｒｌ−０２、Ｈｏｓｔａｐｅｒｍ  ｖｉｏｌｅｔ  ｒｌ  ｓｐｅｃのような、カラーインデックス  ＰＶ２３を有するＨｏｓｔａｐｅｒｍ  ｖｉｏｌｅｔ  Ｐ−ＲＬ以外のバイオレット顔料が、本発明の実施に向く適切なバイオレット顔料であろう。さらに、本発明に従ってトナーを製造するために、Ｎｕｃｒｅｌ  ６９９以外のポリマー、イオノマー及びコポリマーを用いることができる。液体トナー製造用の当該高分子は、当分野で周知である。
【００３１】
所与の耐光性カーボンブラックと釣合顔料との適切な組合せを決めるために、カーボンブラックの非ニュートラル色相を定め、その色相を中和するように少なくとも２つの釣合顔料を選択する。適切な製造手順と、得られるトナーの色とを用いて、適量のカーボンブラックと釣合顔料から、一群の液体トナーを作る。満足な結果が得られるまで、カーボンブラックと釣合顔料の量を調節し、且つ／又は顔料のニュートラル性を改善するのに必要なその他の釣合顔料を追加する。
【００３２】
一般に、十分に耐光性の顔料のグループには、イエロー、オレンジ、及びレッドの様々な色合いで市販されているベンズイミダゾロン顔料；イエロー、オレンジ、ブラウン及びレッドの様々な色合いで市販されているイソインドリノン及びイソインドリン顔料；ブルー及びグリーン色の様々な色合いで市販されているフタロシアニン顔料；オレンジ及びレッドの様々な濃淡で市販されているペリレン及びペリノン顔料；オレンジ及びレッドの様々な濃淡で市販されているジケトピロロピロール(Ｄｉｋｅｔｏｐｙｒｏｌｏ  ｐｙｒｒｏｌｅ)（ＤＰＰ）顔料；レッドの色合いで入手できるチオインジゴ顔料；及びバイオレット色の様々な色合いで入手できるジオキサジン顔料が包含される。本発明の幾つかの実施形態では、酸化鉄、クロム鉛、酸化クロム、ウルトラマリン、及びその他多数のような、無機顔料がある。
【００３３】
これらの顔料の全てが等しく色堅牢性であるとは限らないこと、及び使用すべき顔料の選択が、カーボンブラックの色、利用できる顔料の色、顔料の相対的耐光性、得られる実際の色及び達成されるニューラル性に及ぼす高分子の効果に基づくことを理解されたい。３、４又はそれ以上の顔料を用いることによって、耐光性の、ニュートラルブラックトナーを製造する際に、比較的大きい自由度がもたらされ得る。
【００３４】
任意に、カーボンブラックと釣合顔料の混合は、約２未満のＣ値を有する液体トナーをもたらす。任意に、Ｃの大きさは、約１．５未満である。任意に、Ｃ値は、約１未満である。
【００３５】
本発明の一実施形態では、本発明に従って製造されたトナーは、電子写真印刷プロセスに利用される。そのようなプロセスは、一般に、画像及び背景領域を画定する帯電パターンを表面上に形成し、トナー粒子を画像領域に付着させ、その付着トナーを基材へと転写し、そしてそのトナーを基材に溶融定着させて成る。本発明は、当分野で周知であり、それ故ここでの詳細な議論を必要とする、広範な方法に利用できるものと考えられる。詳細には、液体トナーに使用する場合、本発明の粒子は、Ｈｅｗｌｅｔｔ−Ｐａｃｋａｒｄ  Ｉｎｄｉｇｏの液体トナー電子写真プリンタに使用することができる。
【００３６】
本願の明細書及び特許請求の範囲では、動詞「からなる」、「含む」、「有する」、及びそれらの活用形態の各々は、その動詞の対象又は対象群が、必ずしも、その動詞の主語又は主語群の構成要素、成分、要素又はパーツを完全に列記するものではないことを示すために用いられる。
【００３７】
例示目的で提示され且つ本発明の範囲を限定する意のない実施形態の詳細な説明を用いて本発明を記載してきた。記載した実施形態は種々の特徴を有するが、本発明の全ての実施形態にそれら全てが要求されるものではない。本発明の幾つかの実施形態では、それら特徴の幾つか又はその可能な組合せのみを利用している。記載する本発明の実施形態並びに記載の実施形態において言及される種々の特徴の組合せを含む本発明の実施形態の変更形態が、当業者には思い浮かぶであろう。例えば、色のニュートラル性が改善された比較的耐光性のブラック粉末トナーは、本発明に従って液体トナーを形成する手法に類似して耐光性カーボンブラックと少なくとも２つの釣合顔料の組合せを用いて形成することができると考えられる。本発明の範囲は、添付の特許請求の範囲によってのみ限定される。
【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
印刷トナーに使用されるブラックトナー粒子であって、前記粒子が：
高分子；
カーボンブラック；及び
複数の異なるカラー顔料；
を含んで成り、前記カーボンブラック及び顔料が、前記高分子中に分散している、ブラックトナー粒子。
【請求項２】
前記複数のカラー顔料が、２つ又は３つ又はより多くのカラー顔料を含む、請求項１に記載のブラックトナー粒子。
【請求項３】
前記カラー顔料の１つが、ブルー顔料である、前出の請求項の何れかに記載のブラックトナー粒子。
【請求項４】
前記ブルー顔料が、カラーインデックスｐｉｇｍｅｎｔ  ｂｌｕｅ  １５．３又はｐｉｇｍｅｎｔ  ｂｌｕｅ  １５．４を有する、請求項３に記載のブラックトナー粒子。
【請求項５】
前記ブルー顔料が、フタロシアニン顔料である、請求項４に記載のブラックトナー粒子。
【請求項６】
前記カラー顔料の１つが、バイオレット顔料である、前出の請求項の何れかに記載のブラックトナー粒子。
【請求項７】
前記バイオレット顔料が、カラーインデックスｐｉｇｍｅｎｔ  ｖｉｏｌｅｔ  ２３を有する、請求項６に記載のブラックトナー粒子。
【請求項８】
前記バイオレット顔料が、ジオキサジン顔料である、請求項６に記載のブラックトナー粒子。
【請求項９】
前記カーボンブラック及び異なるカラー顔料が、（ａ）白紙上に印刷後、約２未満の、（ｂ）白紙上に印刷後、約１．５未満の、又は（ｃ）白紙上に印刷後、約１未満の、彩度値を有するトナー粒子を形成する、前出の請求項の何れかに記載のブラックトナー粒子。
【請求項１０】
前記高分子が、エチレンとメタクリル酸のコポリマーである、前出の請求項の何れかに記載のブラックトナー粒子。
【請求項１１】
前記カーボンブラックが、Ｎｉｐｅｘ  １５０である、前出の請求項の何れかに記載のブラックトナー粒子。
【請求項１２】
キャリヤー液中に分散された、前出の請求項の何れかに記載のトナー粒子を含んで成る、ブラック液体トナー。
【請求項１３】
電荷誘導体をさらに含む、請求項１２に記載の液体トナー。
【請求項１４】
請求項１〜１１の何れかに記載のトナー粒子を含んで成る、ブラック粉末トナー。
【請求項１５】
基材上に画像を印刷する方法であって：
画像領域とバックグランド領域を画定する、前記画像に対応した帯電分布を表面上に生成すること；
請求項１２〜１４の何れかに記載のトナー中に含まれるトナー粒子を、前記表面上の画像領域に付着させること；及び
前記トナー粒子を表面から基材へと転写させること、
を包含する、方法。
【国際調査報告】
2007528006.tif 000003
2007528006.tif 000004